(57)【要約】【課題】色差を抑制でき且つ光取り出し効率が良好な有機ＥＬ用散乱フィルムを提供する。【解決手段】有機ＥＬ発光装置の光出射面に配置される散乱フィルムであって、バインダー樹脂と、前記バインダー樹脂中に分散された樹脂粒子と、を含む散乱層を有し、前記樹脂粒子は、平均粒子径が１μｍを超え１０μｍ以下であって、且つ屈折率のｎ１は、前記バインダー樹脂の硬化後の屈折率をｎ２とするとき、｜ｎ１−ｎ２｜≦０．０５を満たし、前記バインダー樹脂１００重量部に対し１００重量部を超え、１６０重量部未満含有される。【選択図】なし【特許請求の範囲】
【請求項１】
有機ＥＬ発光装置の光出射面に配置される散乱フィルムであって、バインダー樹脂と、前記バインダー樹脂中に分散された樹脂粒子と、を含む散乱層を有し、
前記樹脂粒子は、平均粒子径が１μｍを超え１０μｍ未満であって、且つ屈折率ｎ１が、前記バインダー樹脂の硬化後の屈折率をｎ２とするとき、
｜ｎ１−ｎ２｜≦０．０５を満たし、
前記バインダー樹脂１００重量部に対し１００重量部以上且つ１６０重量部未満含有されることを特徴とする有機ＥＬ用散乱フィルム。
【請求項２】
請求項１に記載の有機ＥＬ用散乱フィルムであって、
前記樹脂粒子は、平均粒子径が６μｍ以下であることを特徴とする有機ＥＬ用散乱フィルム。
【請求項３】
請求項１に記載の有機ＥＬ用散乱フィルムであって、
前記樹脂粒子は、平均粒子径が３μｍ以上であることを特徴とする有機ＥＬ用散乱フィルム。
【請求項４】
請求項１に記載の有機ＥＬ用散乱フィルムであって、
前記樹脂粒子は、前記バインダー樹脂１００重量部に対し１２０重量部以上含有されることを特徴とする有機ＥＬ用散乱フィルム。
【請求項５】
請求項１に記載の有機ＥＬ用散乱フィルムであって、
前記樹脂粒子の屈折率ｎ１と前記バインダー樹脂の屈折率ｎ２との差が、０．０１≦｜ｎ１−ｎ２｜であることを特徴とする有機ＥＬ用散乱フィルム。
【請求項６】
有機ＥＬ発光装置の光出射面に配置される散乱フィルムであって、バインダー樹脂と、前記バインダー樹脂中に分散された樹脂粒子と、を含む散乱層を有し、
前記樹脂粒子は、平均粒子径が３μｍ以上６μｍ以下であって、且つ屈折率のｎ１は、前記バインダー樹脂の硬化後の屈折率をｎ２とするとき、０．０１≦｜ｎ１−ｎ２｜≦０．０５を満たし、
前記バインダー樹脂１００重量部に対し１２０重量部以上１６０重量部未満含有されることを特徴とする有機ＥＬ用散乱フィルム。
【請求項７】
請求項１乃至６のいずれか一項に記載の有機ＥＬ用散乱フィルムを用いたことを特徴とする有機ＥＬ発光装置。
【発明の詳細な説明】
【技術分野】
【０００１】
本発明は、有機ＥＬ発光装置に用いられる散乱フィルムに関する。
【背景技術】
【０００２】
従来から、陽極（透明電極）と陰極（背面電極）との間に発光層を挟んだ有機エレクトロルミネッセンス（有機ＥＬ）素子に電圧を供給することで発光させる有機ＥＬ発光装置が存在している。有機ＥＬ発光装置は、軽量、薄型、低消費電力などの利点を有しているため、液晶ディスプレイのバックライトや、平面型照明装置として用いられている（特許文献１）。
【０００３】
有機ＥＬ発光装置は、上述した優れた特徴を有しているが、以下説明するような問題も抱えている。
【０００４】
即ち、有機ＥＬ発光装置を構成する有機発光層などの有機薄膜層もしくはその有機薄膜層を備える支持体は、その屈折率が空気より高いため、発光した光の界面での全反射が起こり易い。そのため、その光の利用効率は全体の２０％に満たず、大部分の光を損失している。
【０００５】
また、有機ＥＬ発光装置には視野角依存の問題もある。具体的には、有機ＥＬ発光装置の発光層は、赤色発光層、緑色発光層及び青色発光層の組み合わせから構成されているが、これら発光層はそれぞれ屈折率が異なるため、有機ＥＬ発光装置の発光面を斜め方向から見たときに発光層どうしの界面において光が波長毎に分離してしまう。光が波長分離すると、発光層間において光路長に変化が生じ、見る角度によっては色相が変わって見えてしまうこととなる。例えば、有機ＥＬ発光装置を正面方向から見る場合であれば、光路長変化はほとんど生じないので有機ＥＬ発光装置の発光色に変化はほとんどないが、斜め方向から見ると、発光層間における光路長変化により色相が変わって見えてしまう。
【０００６】
このような有機ＥＬ発光装置の問題を解消するために、一般に光源装置等で光源パターンなどを見えにくくしたり視野角を高めるたりするために多用されている光拡散フィルムを利用することが考えられる。しかし、通常の光拡散フィルムはその要求性能として光の拡散や正面輝度向上に重点を置いているため、有機ＥＬ発光装置に適用した場合には、十分な光の利用効率の向上を図ることができない。
【０００７】
一方、有機ＥＬ発光装置に適した散乱フィルムとして、バインダー樹脂と屈折率差のある粒子とを含む散乱層を持つ散乱フィルムが提案されている（特許文献１、特許文献２）。これらの散乱フィルムは、散乱材として、バインダー樹脂との屈折率差が大きい粒子を用いることによって、比較的少ない粒子含有量でも高い色差抑制効果が得られる。
【先行技術文献】
【特許文献】
【０００８】
【特許文献１】特開平１１−３２９７４２号公報
【特許文献２】特開２００９−１１０９３０号公報
【発明の概要】
【発明が解決しようとする課題】
【０００９】
しかし、バインダー樹脂と屈折率差が大きい散乱性粒子を用いた場合には、バインダー樹脂と屈折率差が小さい又はない散乱性粒子を用いた場合に比べ、光の取り出し効率が劣るという欠点がある。一方、樹脂との屈折率差の少ない粒子の場合、屈折率差の大きい粒子と同様の色差抑制効果を得るためには含有量を多くする必要があり、含有量が多くなれば光取り出し効率が低下すると考えられる。つまり色差抑制と光の取り出し効率はトレイドオフの関係にあり、両者を満足させることは難しい。
【００１０】
これに対し、本出願人は、２種類の粒子、すなわち樹脂との屈折率差のある微粒子とそれより平均粒子径の大きい粒子とを組み合わせることで、色差の抑制と光取り出し効率の向上を図ることを提案している。しかし、この場合には材料として２種類の粒子の管理が必要であり、また最適な効果を得るために、これら２種類の粒子の比率を最適化する必要がある。
【００１１】
本発明は、１種類の光散乱性粒子を用いて、色差を抑制でき且つ光取り出し効率が良好な有機ＥＬ用散乱フィルムを提供することを課題とする。
【課題を解決するための手段】
【００１２】
上記課題を解決するため、本発明者らは、バインダー樹脂との屈折率差が所定の小さい範囲にある散乱性樹脂粒子には、色差抑制と光取り出し効率のいずれにおいても最も良好となる含有量範囲があることを見出し、本発明に至ったものである。
【００１３】
すなわち本発明の有機ＥＬ用散乱フィルムは、有機ＥＬ発光装置の光出射面に配置される散乱フィルムであって、バインダー樹脂と、前記バインダー樹脂中に分散された樹脂粒子を含む散乱層を有し、前記樹脂粒子は、平均粒子径が１μｍを超え１０μｍ未満であって、且つ屈折率ｎ１が、前記バインダー樹脂の硬化後の屈折率をｎ２とするとき、｜ｎ１−ｎ２｜≦０．０５を満たし、前記バインダー樹脂１００重量部に対し１００重量部以上、１６０重量部以下含有されることを特徴とするものである。
【００１４】
また、本発明の有機ＥＬ発光装置は、一対の電極と、当該一対の電極間に設けられた発光層とを備え、前記一対の電極のうち、光出射側となる電極の光出射側に散乱フィルムを備えたものであって、前記散乱フィルムが本発明の散乱フィルムであることを特徴とするものである。
【発明の効果】
【００１５】
本発明によれば、一種類の光散乱性粒子を用いながら、光利用効率の向上と色差の抑制を両立させることができる。
【図面の簡単な説明】
【００１６】
【図１】（ａ）、（ｂ）はそれぞれ本発明の有機ＥＬ発光装置用散乱フィルムの一例を示す側断面図
【図２】本発明の有機ＥＬ発光装置の一例を示す側断面図
【発明を実施するための形態】
【００１７】
以下、本発明の有機ＥＬ用散乱フィルム（以下、「散乱フィルム」という場合もある）の実施の形態について説明する。
【００１８】
本発明の有機ＥＬ用散乱フィルムは散乱層を含むものであり、構造としては散乱層単独からなるものであってもよく、支持体や他の層を含んでいてもよい。図１に、本発明の散乱フィルム１０の構成例を示す。図１の（ａ）は、支持体１１の上に、散乱層１２を形成した散乱フィルム、（ｂ）は散乱層１２の単層からなる散乱フィルムである。いずれの場合も、散乱層１２はバインダー樹脂と樹脂粒子とを含む。
【００１９】
以下、散乱層を構成する要素、主としてバインダー樹脂及び樹脂粒子について説明する。
本発明の散乱層に含まれるバインダー樹脂としては、光学的透明性に優れた樹脂を用いることができる。例えばポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ポリエチレン系樹脂、ポリスチレン系樹脂、ポリアミド系樹脂、ポリイミド系樹脂、メラミン系樹脂、フェノール系樹脂、シリコーン系樹脂などの熱可塑性樹脂、熱硬化性樹脂、電離放射線硬化性樹脂などを用いることができる。特に塗膜硬度と耐候性に優れた熱硬化性樹脂や電離放射線硬化性樹脂が好ましく、上述した樹脂の中でも耐候性や光学特性の観点から、アクリル系樹脂が特に好適に使用される。
【００２０】
バインダー樹脂の屈折率ｎ２は、後述する樹脂粒子の屈折率との関係で所定の範囲を満たすものであれば特に限定されないが、光の取り出し性の観点から、本発明の散乱フィルムを有機ＥＬ装置に組み込んだときに、散乱フィルムと重なる材料の屈折率との関係が光取り出し方向に向かって屈折率が低くなる関係であることが好ましい。例えば、散乱フィルムが重ねられる有機ＥＬ装置の光取り出し面となる上部電極の屈折率をｎａ、散乱フィルムの上側に重ねられる部材の屈折率或いはそのような部材がないときには空気の屈折率をｎｂとしたとき、ｎａ＞ｎ２＞ｎｂの関係であることが好ましい。具体的には、１．４〜１．６５程度のものが用いられる。
【００２１】
次に、本発明の散乱層に含まれる樹脂粒子は、散乱層表面に凹凸形状を形成し、従来全反射により出射することのできなかった分の光を出射させ、光の利用効率を向上させるために用いられる。凹凸形状は、無機粒子によっても形成することは可能であるが、樹脂粒子は無機粒子に比べ光の透過率が高く、粒子による光の吸収が極めて少ないため、全体として光の利用効率を向上させることができる。
【００２２】
また、本発明の散乱層に含まれる樹脂粒子は、バインダー樹脂の屈折率との屈折率差が０．０５以下のものを用いる。屈折率は、樹脂粒子とバインダー樹脂のいずれが高くてもよい。すなわち樹脂粒子の屈折率ｎ１は、バインダー樹脂の硬化後の屈折率をｎ２とするとき、｜ｎ１−ｎ２｜≦０．０５を満たすものを用いる。好適には屈折率差（｜ｎ１−ｎ２｜）が０．０４以下のものを用いる。屈折率差の下限は０．０１以上であることが好ましい。バインダー樹脂の屈折率差が所定の範囲のものを所定の量用いることで、高い光の取り出し効率を保ちながら、視野角依存性を向上することができる。
【００２３】
樹脂粒子としては、具体的には、シリコーン樹脂粒子、アクリル樹脂粒子、ナイロン樹脂粒子、スチレン樹脂粒子、アクリルスチレン樹脂粒子、ポリエチレン粒子、ベンゾグアナミン樹脂粒子、ウレタン樹脂粒子、メラミン樹脂粒子等が挙げられる。特に、バインダー樹脂との屈折率差が上記範囲にある組み合わせとして、例えば、アクリル系樹脂（１．５０）とアクリル樹脂粒子（１．４９）、アクリル系樹脂（１．５０）とナイロン樹脂粒子（１．５３）、エポキシ系樹脂（１．５５）とポリエチレン樹脂粒子（１．５３）、などが挙げられる（括弧内は材料の屈折率である）。
【００２４】
樹脂粒子の平均粒子径は、１μｍを超え１０μｍ未満のものを用いる。特に平均粒子径が６μｍ以下であることが好ましい。また平均粒子径は３μｍ以上であることが好ましい。樹脂粒子の平均粒子径を比較的小さな値とすることにより、散乱層の表面が数μｍ程度の微細な凸部形状となり、視野角依存性を良好なものとすることができる。ちなみに、樹脂粒子の平均粒子径が１０μｍを超える場合には、ＥＬ発光層からの光を適切に散乱させることができなくなり、視野角依存性を悪化させることとなるため、好ましくない。また樹脂粒子の平均粒子径が、１μｍ以下の場合には光利用効率が低下し、また視野角依存性も悪化する傾向がある。なお、本発明でいう平均粒子径とは、コールターカウンター法により算出した値のことをいう。
【００２５】
本発明の散乱層中における、バインダー樹脂に対する樹脂粒子の含有割合は、視野角依存性を改善するために、バインダー樹脂１００重量部に対し樹脂粒子の含有量が１００重量部以上であることが好ましく、１２０重量部以上であることがより好ましい。また光の取出し効率を低下させないために、バインダー樹脂１００重量部に対する粒子の含有量は１６０重量部以下とする。
【００２６】
散乱層は、上述したバインダー樹脂及び粒子の他に、これらの機能を阻害しない範囲で、架橋剤、着色剤、帯電防止剤、難燃剤、抗菌剤、防カビ剤、紫外線吸収剤、光安定剤、酸化防止剤、可塑剤、レベリング剤、分散剤、流動調整剤、消泡剤等の添加剤を含むことができる。
【００２７】
散乱層の厚みとしては、散乱フィルムとした際のカールの発生を防止し易くする観点から、３〜１５μｍとすることが好ましい。
【００２８】
本発明の散乱フィルムが、図１（ａ）に示すように、支持体上に散乱層を備えたものである場合、支持体としては、光透過性のある材料であれば、特に制限されることなく種々のものを使用することができる。例えば、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂、環状オレフィンなどの１種もしくは２種以上を混合した透明プラスチックフィルムを使用することができる。このうち、延伸加工、特に二軸延伸加工されたポリエチレンテレフタレートフィルムが、機械的強度や寸法安定性に優れる点で好ましい。また、散乱層との接着性を向上させるために、表面にコロナ放電処理を施したり、易接着層を設けたものも好適に用いられる。なお、支持体の厚みは、通常１０〜４００μｍ程度であることが好ましい。
【００２９】
また、本発明の散乱フィルム表面の凹凸面とは反対側の面には、光透過率を向上させるために反射防止処理を施してもよい。さらには、帯電防止層や粘着層を設けてもよい。
【００３０】
本発明の散乱フィルムをコーティング法により作製する場合には、上述したバインダー樹脂及び樹脂粒子などの材料を適当な溶媒に溶解させた散乱層用塗布液を、従来から公知の方法、例えば、バーコーター、ブレードコーター、スピンコーター、ロールコーター、グラビアコーター、フローコーター、ダイコーター、スプレー、スクリーン印刷等により支持体上に塗布し、乾燥することにより作製することができる。
【００３１】
散乱層単層からなる散乱フィルムの場合には、上述した散乱層を支持体上に形成したものから、支持体を剥離除去することで、散乱層単層からなる散乱フィルムを作製することができる。或いはバインダー樹脂中に樹脂粒子を含む樹脂組成物をフィルム状に成型することによって散乱フィルムを作製することができる。
【００３２】
次に本発明の有機ＥＬ発光装置について説明する。本発明の有機ＥＬ発光装置は、その光出射面側に、上述した本発明の散乱フィルムを貼着したものであり、それ以外の構造は公知の有機ＥＬ発光装置と同様である。
【００３３】
図２に、有機ＥＬ発光装置２０の一例を示す。この有機ＥＬ発光装置２０は、透明高分子樹脂やガラス等からなる支持体２４にそれぞれ陽極（透明電極）２１と陰極（背面電極）２２を備え、陽極２１と陰極２２との間に発光層２３を挟んだ有機エレクトロルミネッセンス（有機ＥＬ）素子を備え、光出射側となる陽極２１の支持体２４上に散乱層２５が設けられている。
【００３４】
透明電極２１としては、ＳｎＯ2、Ｉｎ2Ｏ3、ＩＴＯなどの導電性金属酸化物を用いることができる。また陰極２２としては、Ａｌ、Ａｇ、Ｍｏ等の高反射率金属や合金を用いることができる。これら電極２１、２２は、いずれも蒸着、スパッタ、イオンプレーティング等公知の手法で成膜することができる。
【００３５】
発光層２３を構成する材料としては、公知の有機発光材料やドーピング材が用いられ、白色の発光を得るために、発光色の異なる複数の発光層（例えば赤色発光層、青色発光層及び緑色発光層）２３を組み合わせることができる。複数の発光層２３を組み合わせる方法は、複数の層を積層してもよいし、発光装置の発光面を細かい領域に分割し、複数の発光層をモザイク状に配置してもよい。複数の層を積層する場合には、隣接する発光層間に透明電極を挿入し、各発光層にそれぞれ電圧を印加する構成とすることができる。また単色を発光する発光層と蛍光体層を組み合わせて白色の発光を実現することも可能である。本発明は、これら全てのタイプの発光装置に適用することができる。
【００３６】
また有機ＥＬ発光装置は、発光層の他に、正孔注入層、正孔輸送層、電子注入層、電子輸送層、バリア層などを備えていてもよい。これら各層を構成する材料としては、例えばポリチオフェン−ポリスチレンスルホン酸（PEDOT/PSS）（正孔注入層）、トリフェニルアミン誘導体（正孔輸送層）、フッ化チリウム（電子注入層）、オキサジアゾール誘導体（電子輸送層）、窒化シリコン（バリア層）など公知の材料が用いられ、それぞれ蒸着等公知の手法で形成することができる。
【００３７】
支持体２４は、透明な樹脂フィルム或いはガラス板からなる。
【００３８】
散乱層２５は、支持体２４を介して発光層２３から出射される光を取り出すとともに光を散乱し視野角依存性を改善するものである。本発明の有機ＥＬ発光装置２０は、この散乱層２５として、図１（ｂ）示す、本発明の散乱層１２単層からなる散乱フィルムを用いる。或いは支持体２４及び散乱層２５として、図１（ａ）に示す、支持体１１上に散乱層１２が形成された散乱フィルム１０を用いてもよい。さらに支持体１１を備えた散乱フィルム１０を散乱層２５として用いることも可能である。いずれの場合にも、散乱フィルム１０は、樹脂粒子によって凹凸が形成された表面が光出射面となるように配置することが好ましい。有機ＥＬ発光装置の光出射側に散乱フィルム１０を設ける方法としては、透明な粘着層或いは接着層を介して或いは散乱フィルム１０をそのまま光出射側に貼着してもよいし、光出射側の最表面となる層に、散乱層を構成する材料をコーティング法などにより直接積層して形成することも可能である。
【００３９】
本発明の有機ＥＬ発光装置は、その光出射面側に特定の散乱層を備えることにより、光の利用効率が高く且つ視野角依存性を改善することができる。
【実施例】
【００４０】
以下、実施例により本発明を更に説明する。なお、「部」、「％」は特に示さない限り、重量基準とする。
【００４１】
１．散乱フィルムの作製
＜実験例１：粒子径の違い＞
［実施例１］
下記処方の散乱層用塗布液を混合し撹拌した後、厚み１００μｍのポリエチレンテレフタレートフィルム（ルミラーT60：東レ社）からなる支持体上に、乾燥後の厚みが８μｍとなるようにバーコーティング法により塗布、乾燥して散乱層を形成し、実施例１の散乱フィルムを得た。
【００４２】
＜実施例１の散乱層用塗布液＞
・アクリルポリオール                          １２４部
（アクリディック52-666：ＤＩＣ社、固形分５０％）
・イソシアネート系硬化剤                    ６３．３部
（タケネートＤ110Ｎ：三井化学社、固形分６０％）
・アクリル樹脂粒子                              １５０部
（ガンツパールＧＭ−0407Ｓ：ガンツ化成社  平均粒子径４μｍ、屈折率１．４９）
・希釈溶剤                                      ９１２部
【００４３】
この散乱層に用いた樹脂（アクリルポリオール及びイソシアネート系硬化剤）の硬化後の屈折率は１．５０であった。
【００４４】
［実施例２］
実施例１で用いた散乱層のアクリル樹脂粒子を、ガンツパールＧＭ−0607Ｓ（ガンツ化成社、平均粒子径６μｍ、屈折率１．４９）に変更した以外は実施例１と同様にして、実施例２の散乱フィルムを得た。
【００４５】
［参考例１］
実施例１で用いた散乱層のアクリル樹脂粒子を、ガンツパールＧＭ−0105（ガンツ化成社、平均粒子径１μｍ、屈折率１．４９）に変更した以外は実施例１と同様にして、参考例１の散乱フィルムを得た。
【００４６】
［参考例２］
実施例１で用いた散乱層のアクリル樹脂粒子を、ガンツパールＧＭ−1007Ｓ（ガンツ化成社、平均粒子径１０μｍ、屈折率１．４９）に変更した以外は実施例１と同様にして、参考例２の散乱フィルムを得た。
【００４７】
＜実験例２：バインダー樹脂の違い＞
［実施例３］
実施例１で用いた散乱層の樹脂のアクリルポリオールを、アクリディックＡ817（ＤＩＣ社、固形分５０％、イソシアネート系硬化剤との硬化後の屈折率１．５０）に変更した以外は実施例１と同様にして実施例３の散乱フィルムを得た。
【００４８】
＜実験例３：屈折率差の違い＞
［実施例４］
下記処方の散乱層用塗布液を混合し撹拌した後、厚み１００μｍのポリエチレンテレフタレートフィルム（ルミラーT60：東レ社）からなる支持体上に、乾燥後の厚みが８μｍとなるようにバーコーティング法により塗布、乾燥して散乱層を形成し、実施例４の散乱フィルムを得た。
【００４９】
＜実施例４の散乱層用塗布液＞
・アクリルポリオール                            １６６部
（アクリディック52-666：ＤＩＣ社、固形分５０％）
・イソシアネート系硬化剤                      ２８．３部
（タケネートＤ110Ｎ：三井化学社、固形分６０％）
・アクリル樹脂粒子                              １２８部
（ケミスノーKMR-3TA：綜研化学社、平均粒子径３μｍ、屈折率１．４９）
・希釈溶剤                                      ８１７部
【００５０】
この散乱層に用いた樹脂（アクリルポリオール及びイソシアネート系硬化剤）の硬化後の屈折率は１．５３であった。
【００５１】
［参考例３］
実施例４で用いた散乱層のアクリル樹脂粒子を、ベンゾグアナミンホルムアルデヒド樹脂粒子（エポスターMS：日本触媒社、平均粒子径３μｍ、屈折率１．６６）に変更した以外は実施例４と同様にして参考例３の散乱フィルムを得た。
【００５２】
［参考例４］
実施例１で用いた散乱層のアクリル樹脂粒子を、シリコーン粒子（トスパール１３０：モメンティブパフォーマンスマテリアルズ社、平均粒子径３μｍ、屈折率１．４３）に変更した以外は実施例４と同様にして参考例４の散乱フィルムを得た。
【００５３】
＜実験例４：樹脂粒子含有量の違い＞
［実施例５］
実施例１で用いた散乱層のアクリル樹脂粒子の含有量を、１００部に変更した以外は実施例１と同様にして実施例５の散乱フィルムを得た。
【００５４】
［実施例６］
実施例１で用いた散乱層のアクリル樹脂粒子の含有量を、１５０部に変更した以外は実施例１と同様にして実施例６の散乱フィルムを得た。
【００５５】
［参考例５］
実施例１で用いた散乱層のアクリル樹脂粒子の含有量を、１７０部に変更した以外は実施例１と同様にして参考例５の散乱フィルムを得た。
【００５６】
［参考例６］
実施例１で用いた散乱層のアクリル樹脂粒子の含有量を、７８部に変更した以外は実施例１と同様にして参考例６の散乱フィルムを得た。
【００５７】
２．有機ＥＬ発光装置の作製
実施例１〜６及び参考例１〜６で作製した散乱フィルムを、それぞれ有機ＥＬ発光装置（ＯＲＢＥＯＳ  ＣＤＷ−０３１：オスラム社）の光出射面上に貼り付け、散乱フィルムを有する有機ＥＬ発光装置を作製した。
【００５８】
３．評価
（１）光利用効率
散乱フィルムを有する有機ＥＬ発光装置について、３．５Ｖ、１２０ｍＡの電圧・電流を印加して発光させることで、発光効率（ｌｍ／Ｗ）を測定した。なお、基準となる、散乱フィルムを有さない有機ＥＬ発光装置における発光効率（ｌｍ／Ｗ）も、別途測定した。測定結果を表１に示す。表中、発光効率は基準の有機ＥＬ発光装置の数値を１としたときの相対値で表している。
【００５９】
（２）視野角依存性
散乱フィルムを有する有機ＥＬ発光装置について、正面を０度としたときに−８５度から＋８５度まで視野角を変化させた際の色度（ＣＩＥ表色系（１９３１））を色彩輝度計（ＣＳ−１００：コニカミノルタ社）を用いて測定した。色度ｘと色度ｙについて、最大値（max）と最小値（min）との差Δｘ、Δｙを式（１）、（２）により求め、さらに式（３）により色差ΔＥを算出し、視野角依存性を評価するための指標とした。また、比較の基準となる、散乱フィルムを有さない有機ＥＬ発光装置においても、同様に色差ΔＥを測定・算出した。結果を表１に示す。表中、色差は基準の有機ＥＬ発光装置に対する相対値で表している。
【００６０】
［数１］
Δｘ＝ｘmax−ｘmin      （１）
Δｙ＝ｙmax−ｙmin      （２）
ΔＥ＝√（Δｘ2＋Δｙ2）  （３）
【００６１】
【表１】
2018063749.tif 000002
【００６２】
実験例１は、散乱層に含まれる樹脂粒子の平均粒子径を変化させた場合の性能を比較したものである。表に示す結果からわかるように、平均粒子径がそれぞれ４μｍ、６μｍである実施例１、２の散乱フィルムを用いた場合には、光効率も高く視野角依存性も向上したが、１μｍの樹脂粒子を用いた参考例１では光利用効率が低下し、平均粒子径が１０μｍの樹脂粒子を用いた参考例２では良好な視野角依存性が得られなかった。
【００６３】
実験例２は、バインダー樹脂の種類を異ならせた場合の性能を検討したものであるが、実施例１の散乱フィルムとは異なるバインダー樹脂を用いた実施例３でも、樹脂粒子の平均粒子径及び含有量並びに樹脂粒子とバインダー樹脂の屈折率差を適切な範囲とすることにより実施例１と同様の結果が得られた。
【００６４】
実験例３は、散乱層に含まれるバインダー樹脂の屈折率と樹脂粒子の屈折率が異なる場合の性能を比較したものである。表に示す結果からわかるように、屈折率差が０．０４の実施例４は、屈折率差が０．０１の実施例１と比べて、やや光利用効率が低くなり逆に視野角依存性がより改善される傾向がみられたものの全体としては優れた性能を示した。これに対し、屈折率差の大きい組み合わせを用いた参考例３及び参考例４では視野角依存性の改善効果は優れていたが光利用効率が大幅に低下した。なお表には示していないが、屈折率差の大きい組み合わせで、樹脂粒子の含有量を減らすことにより（含有量を７８重量部に変更）、光利用効率はやや改善したものの、依然として低い光利用効率しか得られなかった。
【００６５】
実験例４は、散乱層に含まれる樹脂粒子の含有量を変化させた場合の性能を比較したものである。表に示す結果からわかるように、視野角依存性は、樹脂粒子の含有量が高くなるにつれて改善される傾向がみられたが、光利用効率については、樹脂粒子の含有量が少なすぎても多すぎても低下する傾向があり、バインダー樹脂１００重量部に対する含有量が１００〜１６０重量部で、基準装置に対し１．２５以上の光利用効率の向上がみられ、特に１２０〜１６０重量部の範囲で基準装置に対し１．３以上の光利用効率の向上がみられた。
【符号の説明】
【００６６】
１０・・・散乱フィルム
１１・・・支持体
１２・・・散乱層
２０・・・有機ＥＬ発光装置
２１・・・陽極（透明電極）
２２・・・陰極（背面電極）
２３・・・発光層
２４・・・支持体
２５・・・散乱層（散乱フィルム）
【図１】
2018063749.tif 000003
【図２】
2018063749.tif 000004